Brevet FR3045650A1 (20170623)
REVENDICATIONS1. Procédé d'hydrotraitement d'une charge pétrolière lourde dans au moins un réacteur contenant un catalyseur en lit fixe dans lequel une solution contenant un catalyseur dispersé ou un précurseur de catalyseur dispersé est introduite en continu dans ledit réacteur, la taille des particules dudit catalyseur dispersé étant comprise entre 1 nm et 100 pm.\n<CLM>\1\tProcédé selon la revendication 1, dans lequel la taille des particules dudit catalyseur dispersé est comprise entre 10 nm et 75 pm.\n<CLM>\1\tProcédé selon l'une quelconque des revendications précédentes, dans lequel la charge est choisie parmi les charges constituées de fractions d'hydrocarbures issues d'un pétrole brut ou de la distillation atmosphérique d'un pétrole brut ou de la distillation sous vide d'un pétrole brut, lesdites charges contenant une fraction d'au moins 80% en poids de molécules ayant une température d'ébullition d'au moins 300°C.\n<CLM>\1\tProcédé selon l'une quelconque des revendications précédentes, dans lequel le procédé d'hydrotraitement est mis en oeuvre à une pression absolue comprise entre 2 MPa et 38 MPa et à une température comprise entre 300°C et 550°C et avec une vitesse spatiale horaire (VVH) du volume de charge par rapport au volume de catalyseur comprise entre 0,05 h-1 et 10 1-1-1.\n<CLM>\1\tProcédé selon l'une quelconque des revendications précédentes, dans lequel ledit catalyseur en lit fixe contient un ou plusieurs éléments des groupes 4 à 12 du tableau périodique des éléments, qui sont déposés sur un support solide.\n<CLM>\1\tProcédé selon la revendication 5, dans lequel ledit support solide du catalyseur en lit fixe est choisi parmi les solides amorphes, choisis parmi la silice, l'alumine, la silice-alumine, le dioxyde de titane et les zéolithes seuls ou en mélange.\n<CLM>\1\tProcédé selon la revendication 5 ou 6, dans lequel le volume macroporeux dudit support solide du catalyseur en lit fixe représente de préférence entre 0 % et 3045650 13 80 % du volume poreux total, le diamètre médian des macropores dudit support solide du catalyseur en lit fixe est compris entre 100 nm et 5000 nm et la surface spécifique dudit support solide du catalyseur en lit fixe est supérieure à 75 m2.g-i. 5\n<CLM>\1\tProcédé selon l'une des revendications 5 à 7, dans lequel ledit catalyseur en lit fixe contient au moins un métal du groupe VIB.\n<CLM>\1\tProcédé selon la revendication 8, dans lequel ledit métal du groupe VIB est choisi parmi le molybdène et le tungstène.\n<CLM>\1\tProcédé selon l'une quelconque des revendications 8 à 9, dans lequel, ledit 10 métal du groupe VIB est utilisé en association avec au moins un métal du groupe VIII.\n<CLM>\1\tProcédé selon la revendication 10, dans lequel ledit métal du groupe VIII est choisi parmi le nickel et le cobalt.\n<CLM>\1\tProcédé selon l'une quelconque des revendications précédentes, dans lequel 15 ladite solution contenant ledit catalyseur dispersé ou ledit précurseur de catalyseur dispersé est introduite en continu avec la charge ou avec un fluide transporteur.\n<CLM>\1\tProcédé selon la revendication 12, dans lequel ledit fluide transporteur est choisi parmi les hydrocarbures aromatiques et les distillats sous vide seuls ou en 20 mélange.\n<CLM>\1\tProcédé selon l'une quelconque des revendications précédentes, dans lequel ledit catalyseur dispersé ou ledit précurseur de catalyseur dispersé est choisi parmi la pyrite et le sulfure de molybdène ou parmi le naphténate de molybdène, naphténate de nickel, naphténate de vanadium, les acides phosphomolybdiques, 25 les molybdates d'ammonium, les octoates de molybdène, l'octoate de nickel, l'octoate de vanadium et pentacarbonyle de fer. 3045650 14\n<CLM>\1\tProcédé selon l'une quelconque des revendications précédentes, dans lequel la teneur en catalyseur dispersé dans le ou les réacteurs est comprise entre 1 ppm en poids et 10000 ppm en poids par rapport à la charge.